제조 예 1 - 2 에서 수득 한 슬러리 분말 을 20 ㎛ 크기 의 메 쉬 로 필터링 하고 , 20 ㎛ 이하 의 크기 를 갖 는 필터링 된 분말 을 열경화성 실리콘 수지 에 첨가 및 충분히 혼합 한 후 폴 리디 메틸 실록 산 ( PDMS ) 베이스 상 에 0 . 05 mm 두께 로 도포 및 경화 하 였 다 . 분말 과 실리콘 수지 의 중량 비 는 4 : 6 이 었 다 . 또 , 실리콘 수지 의 탄성 률 은 약 19 MPa 내지 20 MPa 이 었 다 .